КАТАЛИЗАТОР ГИДРОКРЕКИНГА, СОДЕРЖАЩИЙ БЕТА- И Y ЦЕОЛИТЫ, И СПОСОБ ЕГО ПРИМЕНЕНИЯ ДЛЯ ПОЛУЧЕНИЯ НАФТЫ

1. Способ гидрокрекинга углеводородного сырья, который включает введение в контакт сырья при температуре от 232 до 454°С и избыточном давлении от 5171 до 24132 кПа(и) в присутствии водорода с катализатором, содержащим гвдрирующий компонент, бета-цеолит и Y цеолит, имеющий размер элементарной ячейки от 24,38 до 24,50 Ангстрем, предпочтительно от 24,40 до 24,44 Ангстрем, причем катализатор имеет весовое отношение Y цеолита к бета-цеолиту в сухом состоянии от 5 до 12.
2. Способ по п.1, в котором Y цеолит представляет собой предпочтительно LZ-210 цеолит и весовое отношение Y цеолита к бета-цеолиту в сухом состоянии составляет от 6 до 9.
3. Способ по п.1 или 2, в котором катализатор включает носитель и содержит, по меньшей мере, 20 мас.% Y цеолита, и реальное количество бета-цеолита менее 12 мас.% в расчете на объединенный вес бета-цеолита, Y цеолита и носителя в сухом состоянии.
4. Способ по п.1 или 2, в котором катализатор включает носитель и содержит, по меньшей мере, 40 мас.% бета-цеолита и Y цеолита в расчете на объединенный вес бета-цеолита, Y цеолита и носителя в сухом состоянии.
5. Способ по п.1 или 2, в котором Y цеолит имеет общее молярное отношение диоксида кремния к оксиду алюминия от 5,0 до 11,0.
6. Способ по п.1 или 2, в котором Y цеолит получают посредством способа, состоящего из стадий:
a) частичный аммониевый обмен натриевого Y цеолита;
b) прокаливание цеолита, полученного на стадии (а), в присутствии водяных паров;
c) аммониевый обмен цеолита, полученного на стадии (b), или введение в контакт цеолита, полученного на стадии (b), с фторсиликатной солью в виде водного раствора; и
d) прокаливание цеолита, полученного на стадии (с), в присутствии водяных паров.
6
7. Способ по п.1 или 2, в котором бета-цеолит имеет общее молярное отношение диоксида кремния к оксиду алюминия меньше, чем 30,0 и адсорбционную способность по SF, по меньшей мере, 25 мас.%.
8. Способ по п.1 или 2, в котором гвдрирующий компонент выбирают из группы, состоящей из компонента группы 6 по ИЮПАК, компонента группы 9 по ИЮПАК и компонента группы 10 по ИЮПАК, и предпочтительно из группы, состоящей из молибдена, вольфрама, никеля, кобальта и их оксидов и сульфидов.
9. Способ по п.1 или 2, в котором при введении в контакт углеводородного сырья получают выходящий поток с меньшей средней температурой кипения, чем у углеводородного сырья, так что, по меньшей мере, 30 мас.% выходящего потока выкипает при температуре ниже 216°С и предпочтительно, по меньшей мере, 50 мас.% выходящего потока выкипает при температуре ниже 216°С.
10. Композиция вещества, включающая катализатор, содержащий гидрирующий компонент, бета-цеолит и Y цеолит, имеющий размер элементарной ячейки от 24,38 до 24,50 Ангстрем, при этом катализатор имеет весовое отношение Y цеолита к бета-цеолиту от 5 до 12 в высушенном состоянии, и Y цеолит предпочтительно включает LZ-210 цеолит.
11. Композиция по п.10, в которой Y цеолит имеет общее молярное отношение диоксида кремния к оксиду алюминия от 5,0 до 11,0, и гидрирующий компонент выбирают из группы, состоящей из молибдена, вольфрама, никеля, кобальта и их оксидов и сульфидов.